СИЛИКАТНОЕ ПОКРЫТИЕ ДЛЯ КЕРАМИЧЕСКОГО КИРПИЧА
SILICATE COATING FOR CERAMIC BRICK

Изобретение относится к промышленности строительных материалов и касается составов силикатных покрытий для нанесения на керамический кирпич.
Известно силикатное покрытие (глазурь), содержащее, вес.ч.: молотый полевой шпат 64; молотый кварц 16; молотая известь 12; молотый фарфоровый бой 2 [1].
Задача изобретения состоит в повышении морозостойкости силикатного покрытия.
Технический результат достигается тем, что силикатное покрытие для керамического кирпича, включающее молотый полевой шпат, молотый кварц, молотая известь, молотый фарфоровый бой, дополнительно включает молотый волластонит, причем компоненты находятся при следующем соотношении, вес.ч.: молотый полевой шпат 28-30; молотый кварц 30-32; молотая известь 4-6; молотый фарфоровый бой 2-3; молотый волластонит 12-14.
Составы силикатного покрытия приведены в таблице.
Таблица
Компоненты
Содержание, вес. ч. в составах
1
2
Молотый полевой шпат
30
28
Молотый кварц
40
44
Молотая известь
3
2
Молотый фарфоровый бой
2
3
Молотый волластонит
14
12
Морозостойкость, циклы
не менее 120
не менее 120
Полевой шпат, кварц, известь, фарфоровый бой, волластонит дозируют в требуемых количествах и по отдельности размалывают до прохождения через сетку 008 и подготавливают суспензию с влажностью 45-50%.Суспензию наносят в виде тонкого слоя на поверхность (ложок, тычок) отформованного кирпича и обжигают при температуре 1230-1280°С.
Источники информации
1. Новгородский М.П. Керамика. - СПб.: Издание, В.И.Губинскаго, 1911. - С.33.